(57)【特許請求の範囲】
【請求項１】
基材フィルムの片面に電離性放射線が照射されていない感圧性接着剤層を設けてなる貼付材であって、前記感圧性接着剤層がアクリル酸アルキルエステル単量体４０〜８０重量％、アルコキシ基含有エチレン性不飽和単量体１０〜５０重量％、カルボキシル基含有エチレン性不飽和単量体１〜１０重量％からなる単量体混合物を共重合して得られる実質的にゲル分率が０重量％で、重量平均分子量が１００万以上の共重合体を主体として形成されていることを特徴とする医療用貼付材。
【請求項２】
共重合体の重量平均分子量が１００万〜２５０万である請求項１に記載の医療用貼付材。
【請求項３】
アクリル酸アルキルエステル単量体４０〜８０重量％、アルコキシ基含有エチレン性不飽和単量体１０〜５０重量％、カルボキシル基含有エチレン性不飽和単量体１〜１０重量％からなる単量体混合物を、酢酸エチルを重合溶媒とし、アゾビスイソブチロニトリルの存在下で、共重合反応初期の単量体の濃度を５０〜７０重量％に調整して共重合反応を行うことによって、実質的にゲル分率が０重量％で重量平均分子量が１００万以上の共重合体を得、これを主体としてなる感圧性接着剤層を電離性放射線を照射せずに基材フィルムの片面に設けてなることを特徴とする医療用貼付材の製造方法。
【請求項４】
共重合体の重量平均分子量が１００万〜２５０万である請求項３に記載の医療用貼付材の製造方法。
【発明の詳細な説明】
【０００１】
【発明の属する技術分野】
本発明は医療衛生分野で外用用途に使用される医療用貼付材およびその製造方法に関するものであり、詳しくは救急絆創膏や大型絆創膏、ドレッシング材、ドレープ材などに好適に使用される医療用貼付材を提供するものである。
【０００２】
【従来の技術】
医療用貼付材は通常、基材フィルムの片面に感圧性接着剤層を設けてなるものであり、該接着剤層を介して適用すべき皮膚面に貼着使用される。
【０００３】
このような医療用貼付材における感圧性接着剤層は、一般に皮膚面に対して強固に接着固定する必要があるので、剥離時に皮膚刺激性が生じる可能性があり、また、長時間の貼付では皮膚に痒みを生じ、時には炎症を起こすこともある。
【０００４】
さらに、皮膚面は不規則かつ複雑な表面形状を有しているので、該接着剤層は適用する皮膚面に完全に密着（接着）することができず、特に、長期間にわたる医療用貼付材の貼付においては接着剤層の内部凝集力と皮膚接着力との微妙なバランスが要求されるのである。
【０００５】
【発明が解決しようとする課題】
本発明は上記従来技術の問題点を解決するためになされたものであって、特定の組成からなるゲル分率が実質的に０重量％の共重合体を主体とする感圧性接着剤層を用いることによって、優れた皮膚接着性と内部凝集性を有する医療用貼付材が得られることを見い出し、本発明を完成するに至った。
【０００６】
【課題を解決するための手段】
即ち、本発明は基材フィルムの片面に電離性放射線が照射されていない感圧性接着剤層を設けてなる貼付材であって、前記感圧性接着剤層がアクリル酸アルキルエステル単量体４０〜８０重量％、アルコキシ基含有エチレン性不飽和単量体１０〜５０重量％、カルボキシル基含有エチレン性不飽和単量体１〜１０重量％からなる単量体混合物を共重合して得られる実質的にゲル分率が０重量％で、重量平均分子量が１００万以上の共重合体を主体として形成されていることを特徴とする医療用貼付材を提供するものである。
【０００７】
さらに、本発明はアクリル酸アルキルエステル単量体４０〜８０重量％、アルコキシ基含有エチレン性不飽和単量体１０〜５０重量％、カルボキシル基含有エチレン性不飽和単量体１〜１０重量％からなる単量体混合物を、酢酸エチルを重合溶媒とし、アゾビスイソブチロニトリルの存在下で、共重合反応初期の単量体の濃度を５０〜７０重量％に調整して共重合反応を行うことによって、実質的にゲル分率が０重量％で重量平均分子量が１００万以上の共重合体を得、これを主体としてなる感圧性接着剤層を電離性放射線を照射せずに基材フィルムの片面に設けてなることを特徴とする医療用貼付材の製造方法を提供するものである
【０００８】
特に、共重合体の重量平均分子量は１００万〜２５０万となるように調整することが好ましい。
【０００９】
【発明の実施の形態】
本発明の医療用貼付材は、図１に示すように、基材フィルム１の片面に感圧性接着剤層２を設けたものである。
【００１０】
本発明における基材フィルムとしては、ポリエーテルウレタンやポリエステルウレタンなどのウレタン系ポリマー、ポリエーテルポリアミドブロックポリマーなどのアミド系ポリマー、ポリアクリレートなどのアクリル系ポリマー、ポリエチレンやポリプロピレン、エチレン／酢酸ビニル共重合体などのポリオレフィン系ポリマー、ポリエーテルポリエステルなどのポリエステル系ポリマーなどの材料から得ることができる。また、これらの基材フィルムは皮膚面への貼付時にムレや白化などを生じないようにするために、水蒸気透過性を有する材質から選択することが好ましく、例えばウレタン系やアミド系のフィルムを用いることが好適である。なお、基材フィルムは上記材料のうちの何れか一種からなるものであってもよいし、任意の材料からなるフィルムを複数枚積層した積層フィルムであってもよい。
【００１１】
上記基材フィルムは皮膚面に貼付した際に、違和感を生じないようにするために、その厚みを１０〜１００μｍ、好ましくは２０〜４０μｍ程度にすることがよい。また、皮膚面に貼付した際の皮膚追従性を良好にするためには、引張強度を１００〜９００ｋｇ／ｃｍ2 、１００％モジュラスを１０〜１００ｋｇ／ｃｍ2 程度に調整することが好ましい。この範囲に調整した基材フィルムを用いると、関節部位のような動きの大きい皮膚面に貼付した際に効果的である。
【００１２】
上記基材フィルムは無孔フィルムだけでなく、水蒸気透過性であって非透水性である多孔性フィルムを用いることも、貼付中のムレの防止の点から効果的である。このようなフィルムの場合には、材質には特に制限はされず、公知の多孔化技術を施すことによって簡単に得ることができる。無孔性フィルムの場合にはフィルム厚が大きくなるほど水蒸気透過性は低下する傾向が顕著に現れるが、多孔性フィルムの場合には厚みに比例して水蒸気透過性の低下が顕著に現れないので有用である。
【００１３】
本発明の医療用貼付材は救急絆創膏や大型絆創膏、ドレッシング材、ドレープ材などに好適に用いることができるが、その用途に応じて、例えば厚みが比較的大きいとされる絆創膏（厚みは通常、１００μｍ程度）には多孔性フィルムを用いることが好適である。多孔性フィルムに好適な基材フィルムとしては、ポリオレフィン系樹脂からなる多孔質プラスチックフィルムが好適であり、例えばポリエチレン、ポリプロピレン、エチレン−酢酸ビニル共重合体などの樹脂を用いることができる。特に、線状低密度ポリエチレン樹脂を使用することが、生産性や加工性の点から好ましいものである。線状低密度ポリエチレン樹脂とは、エチレンとα−オレフィンとの共重合体であり、α−オレフィンとしては、ブテンやヘキセン、オクテンなどが挙げられる。
【００１４】
一方、本発明における感圧性接着剤層は、アクリル酸アルキルエステル単量体４０〜９０重量％、アルコキシ基含有エチレン性不飽和単量体１０〜６０重量％からなる共重合体を主体とするものであって、共重合体のゲル分率は実質的に０重量％であることを特徴とするものである。
【００１５】
アクリル酸アルキルエステル単量体は、感圧性接着剤層に粘着性、皮膚接着性を付与する成分であり、特にアルキル基の炭素数が６以上、特に６〜１８の長鎖アルキルエステルを用いると効果的である。また、アクリル酸アルキルエステル単量体は、皮膚に対する刺激性が比較的少なく、長期間の使用によっても粘着性の低下が起こりにくいという利点を有するものである。
【００１６】
このようなアクリル酸アルキルエステルの具体例としては、アクリル酸のブチルエステル、プロピルエステル、オクチルエステル、ノニルエステル、デシルエステル、ドデシルエステル、ラウリルエステルなどを一種もしくは二種以上併用して用いることができる。なお、これらのアルキルエステル鎖は直鎖であっても、分岐鎖であってもよいことはいうまでもない。
【００１７】
上記アクリル酸アルキルエステルは、後述する不飽和単量体と共重合することによって粘着性ポリマーを形成するが、本発明においては４０〜９０重量％、好ましくは５０〜７５重量％の範囲で共重合することが望ましい。アクリル酸アルキルエステルの共重合量が４０重量％に満たない場合には、得られた粘着性ポリマーに充分な皮膚接着性が付与されず、また、９０重量％を超える量の共重合量では凝集力の低下が見られ、皮膚面からの剥離除去時に糊残り現象を生じることがある。
【００１８】
上記アクリル酸アルキルエステルと共重合するアルコキシ基含有エチレン性不飽和単量体は、得られる共重合体に水蒸気透過性を付与する成分である。従って、共重合体中１０〜６０重量％、好ましくは２５〜５０重量％の範囲で共重合することが望ましい。このような不飽和単量体としては、メトキシポリエチレングリコールアクリレート、エトキシジエチレングリコールアクリレート、ブトキシジエチレングリコールアクリレート、メトキシエチルアクリレート、エトキシエチルアクリレート、ブトキエチルアクリレートなどの炭素数が１〜４のアルコキシ基を有するアルコキシアルキルアクリレートを用いることが好ましい。
【００１９】
また、本発明では上記アルコキシ基含有不飽和単量体と共にカルボキシル基含有エチレン性不飽和単量体を共重合することが好ましい。該カルボキシル基含有エチレン性不飽和単量体を共重合することによって、得られる共重合体の凝集力が向上するので、感圧性接着剤を調製する上では重要な単量体となる。しかしながら、該単量体は多量に共重合すると凝集力の向上は期待できるが、皮膚刺激性が次第に強くなる。従って、本発明では該単量体を共重合する場合、１〜１０重量％、好ましくは３〜７重量％程度の共重合率とすることが望ましい。このような単量体の代表例としては、アクリル酸、イタコン酸、クロトン酸、フマール酸、（無水）マレイン酸などが挙げられる。これらのうち、共重合性や取扱性などの点で好ましい単量体としては、アクリル酸が挙げられる。
【００２０】
なお、本発明の感圧性接着剤中に含有させる共重合体としては、上記各単量体の共重合体を用いることができるが、親水性の付与などの各種改質を行うための改質用単量体として、スチレンや酢酸ビニル、Ｎ−ビニル−２−ピロリドンなどの単量体を必要に応じて適宜共重合してもよいものである。
【００２１】
本発明の医療用貼付材における上記共重合体は、ガラス転移温度が２５０°Ｋ以下とすることが好ましい。つまり、ガラス転移温度を２５０°Ｋ以下にすることによって、貼付材として重要な皮膚接着力を充分に発現するようになるのである。
【００２２】
また、共重合体の重量平均分子量を１００万以上、好ましくは１００万〜２５０万、さらに好ましくは１３０万〜１９０万程度に調整することが望ましい。つまり、本発明の医療用貼付材は電子線やγ線、Ｘ線などの電離性放射線を照射せずとも適度な内部凝集力を有するようにするために、重量平均分子量を高めに設定することが好ましく、１００万以上とすることがよい。なお、重量平均分子量があまりに高すぎると、凝集力は高まるが感圧性接着剤層が硬くなりすぎて、貼付使用中に貼付材端部の剥がれ現象が生じ、場合によっては脱落を起こすこともあるので、２３０万以下の重量平均分子量に抑えることがよい。
【００２４】
さらに、このような共重合体を主体とし、必要に応じて可塑剤や軟化剤、充填剤、粘着付与剤などの各種添加剤を配合してなる感圧性接着剤は、前記基材フィルムの片面に層状に形成され、感圧性接着剤層となる。このときの感圧性接着剤層のゲル分率、即ち溶剤不溶分の含有率は実質的には略０重量％である。なお、本発明において略０重量％とは、０．数重量％程度の値も含むものである。
【００２５】
なお、本発明におけるゲル分率は、乾燥したサンプルを酢酸エチル中に常温で１０日間浸漬し、平均孔径０．２μｍのポリテトラフルオロエチレン膜（日東電工社製、ＮＴＦ膜）にて不溶分を濾別、乾燥して浸漬前の乾燥サンプル重量との比率で算出した。
【００２６】
上記のようにして得られる感圧性接着剤層の厚みは、１０〜６０μｍ程度とすることが好ましい。厚みが１０μｍに満たない場合には、皮膚に貼付する際に充分な皮膚接着性を発揮できない場合があり、また、６０μｍを超えた厚みでは、貼付材全体として充分な水蒸気透過性を得ることができず、長期間の貼付で皮膚刺激性を発現する場合がある。
【００２７】
本発明の医療用貼付材は上記のような構成からなり、水蒸気透過性を有することが好ましいが、貼付材全体としての透湿度は少なくとも３００ｇ／ｍ2 ・２４ｈｒ・４０℃・３０％Ｒ．Ｈ．、好ましくは３００〜２０００ｇ／ｍ2 ・２４ｈｒ・４０℃・３０％Ｒ．Ｈ．の範囲に設定する。人の皮膚面に貼付材を貼付した場合、個人差や貼付部位によっても異なるが、最低限３００ｇ／ｍ2 ・２４ｈｒ・４０℃・３０％Ｒ．Ｈ．の透湿度を有するようにしないと、発汗量が多い部位などに貼付した場合には、充分な透湿性を発揮できずムレの原因となってしまう。
【００２８】
本発明の医療用貼付材は上記構成からなるものであるが、通常、感圧性接着剤層の露出表面には、表面にシリコーン処理などの剥離処理を施した剥離シートを仮着しておくことが一般的である。
【００２９】
以上のようにして得られる本発明の医療用貼付材は、図２に示すように腕や他の患部に感圧性接着剤層を貼着することによって使用することができ、貼付部位の伸縮動作に追従して貼付材も伸縮し、皮膚面からの汗は水蒸気３となって体外に発散するのである。
【００３０】
本発明の医療用貼付材の製造方法の一実例について、以下に簡単に記載する。
【００３１】
まず、前記したアクリル酸アルキルエステル単量体４０〜９０重量％、アルコキシ基含有エチレン性不飽和単量体１０〜６０重量％を含む単量体混合物、好ましくはアクリル酸アルキルエステル単量体４０〜８０重量％、アルコキシ基含有エチレン性不飽和単量体１０〜５０重量％、カルボキシル基含有エチレン性不飽和単量体１〜１０重量％かなる単量体混合物を、重合溶媒としての酢酸エチルに均一に溶解する。
【００３２】
重合溶媒としては、溶液重合の場合では単量体混合物を溶解できるものであればよいのでトルエンやベンゼン、アセトン、テトラヒドロフラン、ヘキサン、シクロヘキサン、酢酸エチルなどの有機溶剤を用いることも可能であるが、重合反応を安全に行うために高沸点溶剤を用いることが好ましく、また高分子量の共重合体を得るためには活性水素に引き抜きが少ない有機溶剤を用いることが好ましい。このような有機溶剤としては酢酸エチルが好適である。
【００３３】
次に、重合開始剤としてのアゾビスイソブチロニトリルを配合し、反応温度を５０〜６５℃程度に制御しながら共重合反応を行う。共重合反応を行うにあたって、反応初期の単量体総量の濃度を５０〜７０重量％、好ましくは５５〜６５重量％に調整する。濃度が低い場合には重合反応が希釈され、得られる共重合体の重量平均分子量が１００万に満たないものが得られる恐れがあるので、できるだけ濃度を高く設定することが好ましい。但し、濃度が余りに高すぎると、共重合反応時に発生する反応熱の制御が難しくなると共に、得られる共重合体がゲル化する恐れもあり、５０〜７０重量％程度に設定することが効果的である。
【００３４】
以上のようにして得られる共重合体は、実質的にゲル分率が０重量％のものであり、本発明ではこの共重合体を主体とし、必要に応じて可塑剤や軟化剤、充填剤、粘着付与剤などの各種添加剤、酢酸エチルなどの希釈溶剤を配合して感圧性接着剤用の溶液を調製し、これを基材フィルムの片面に直接塗布、乾燥して感圧接着剤層を形成し、本発明の医療用貼付材を作製する。または、上記感圧接着剤用の溶液を表面にシリコーン処理などの剥離処理を施した剥離シートの剥離処理面に塗布、乾燥して感圧性接着剤層を形成したのち、この感圧性接着剤層を基材フィルムの片面に転着して本発明の医療用貼付材を作製することができる。
【００３５】
【発明の効果】
本発明の医療用貼付材は以上のような構成からなるので、皮膚に対して刺激性が少なく、特に長期間の貼付に対して有用である。また、感圧性接着剤層の主体となる共重合体の重量平均分子量を１００万以上の高分子量のものにしているので、ゲル分率が実質的に０重量％であっても、貼付中における端末剥がれや、貼付使用後に剥離した際の糊残りがなく、優れた皮膚接着性と共に凝集性を兼備するものである。従って、本発明の医療用貼付材は、ドレッシング材や絆創膏、救急絆創膏、ドレープ材などの用途に最適な貼付材である。
【００３６】
【実施例】
以下に本発明の実施例を示し、さらに具体的に説明するが、本発明はこれらに限定されるものではなく、本発明の技術的思想を逸脱しない範囲内で種々の応用が可能である。なお、以下の文中で「部」とあるのは「重量部」を意味し、「％」とあるのは「重量％」を意味する。
【００３７】
実施例１
イソノニルアクリレート６２部、２−メトキシエチルアクリレート３５部、アクリル酸３部からなる単量体混合物を、酢酸エチル８０部に均一に溶解混合し、重合開始剤としてのアゾビスイソブチロニトリル０．３部を添加して共重合反応を行った。５０〜６５℃で約１０時間重合を行ったのち、７８℃に昇温してさらに２時間重合（熟成）を行った。得られた共重合体のガラス転移温度は２０７°Ｋであり、ゲル分率は０％、重量平均分子量は１３２万であった。
【００３８】
次に、この共重合体のトルエン溶液を片面にシリコーン処理を施した剥離シートの処理面に、乾燥後の厚みが２５μｍとなるように塗布し、１０５℃で５分間乾燥して感圧性接着剤層を形成した。
【００３９】
次いで、得られた感圧性接着剤層の表面に、片面にコロナ放電処理を施したポリエーテルポリアミドブロックポリマー製のシート（厚み３０μｍ、東レ株式会社製、商品名ＰＥＢＡＸ３５３３）の処理面を貼付圧着して、本発明の医療用貼付材を作製した。
【００４０】
実施例２
２−エチルヘキシルアクリレート７０部、２−エトキシエチルアクリレート２５部、アクリル酸５部からなる単量体混合物を、酢酸エチル４５部に均一に溶解混合した以外は、実施例１と同様にして感圧性接着剤層を形成した。なお、得られた共重合体のガラス転移温度は２１２°Ｋ、ゲル分率は０％、重量平均分子量は１５１万であった。
【００４１】
次に、得られた感圧性接着剤層の表面に、片面にコロナ放電処理を施したポリエーテルポリエステル製のシート（厚み３０μｍ、日本合成化学株式会社製、商品名フレクロンＭタイプ）の処理面を貼付圧着して、本発明の医療用貼付材を作製した。
【００４２】
実施例３
イソノニルアクリレート６５部、２−メトキシエチルアクリレート３５部からなる単量体混合物を、酢酸エチル７０部に均一に溶解混合した以外は、実施例１と同様にして感圧性接着剤層を形成した。なお、得られた共重合体のゲル分率は０．１％、重量平均分子量は１３０万であった。
【００４３】
次に、得られた感圧性接着剤層の表面に、片面にコロナ放電処理を施したポリエーテルポリアミドブロックポリマー製のシート（前記と同じ）の処理面を貼付圧着して、本発明の医療用貼付材を作製した。
【００４４】
実施例４
イソノニルアクリレート６５部、２−メトキシエチルアクリレート３０部、アクリル酸５部からなる単量体混合物を、酢酸エチル４０部に均一に溶解混合した以外は、実施例１と同様にして感圧性接着剤層を形成した。なお、得られた共重合体のゲル分率は０．１％、重量平均分子量は１８７万であった。
【００４５】
次に、得られた感圧性接着剤層の表面に、片面にコロナ放電処理を施したポリエーテルポリアミドブロックポリマー製のシート（前記と同じ）の処理面を貼付圧着して、本発明の医療用貼付材を作製した。
【００４６】
実施例５
イソノニルアクリレート６２部、２−メトキシエチルアクリレート３５部、アクリル酸３部からなる単量体混合物を、酢酸エチル２５部に均一に溶解混合した以外は、実施例１と同様にして感圧性接着剤層を形成した。なお、得られた共重合体のガラス転移温度は２０７°Ｋであり、ゲル分率は０％、重量平均分子量は２２４万であった。
【００４７】
次に、得られた感圧性接着剤層の表面に、片面にコロナ放電処理を施したポリエーテルポリアミドブロックポリマー製のシート（前記と同じ）の処理面を貼付圧着して、本発明の医療用貼付材を作製した。
【００４８】
実施例６
２−エチルヘキシルアクリレート７０部、２−エトキシエチルアクリレート２５部、アクリル酸５部からなる単量体混合物を、酢酸エチル２５部に均一に溶解混合した以外は、実施例１と同様にして感圧性接着剤層を形成した。なお、得られた共重合体のガラス転移温度は２１２°Ｋであり、ゲル分率は０％、重量平均分子量は２０３万であった。
【００４９】
次に、得られた感圧性接着剤層の表面に、片面にコロナ放電処理を施したポリエーテルポリアミドブロックポリマー製のシート（前記と同じ）の処理面を貼付圧着して、本発明の医療用貼付材を作製した。
【００５０】
実施例７
イソノニルアクリレート６２部、２−メトキシエチルアクリレート３５部、アクリル酸３部からなる単量体混合物を、トルエン２５部に均一に溶解混合し、重合開始剤として過酸化ベンゾイル０．３部を添加した以外は、実施例１と同様にして感圧性接着剤層を形成した。なお、得られた共重合体のガラス転移温度は２０７°Ｋであり、ゲル分率は０％、重量平均分子量は１２４万であった。
【００５１】
次に、得られた感圧性接着剤層の表面に、片面にコロナ放電処理を施したポリエーテルポリアミドブロックポリマー製のシート（前記と同じ）の処理面を貼付圧着して、本発明の医療用貼付材を作製した。
【００５２】
比較例１
実施例３において酢酸エチルをトルエンに代えた以外は、実施例３と同様にして医療用貼付材を作製した。共重合体のゲル分率は０％であり、重量平均分子量は８２万であった。
【００５３】
比較例２
実施例２において酢酸エチルの量を１２０部とした以外は、実施例２と同様にして医療用貼付材を作製した。共重合体のガラス転移温度は２１２°Ｋであり、ゲル分率は０％、重量平均分子量は９２．４万であった。
【００５４】
比較例３
実施例５において酢酸エチルをトルエンに代え、その量を８０部とした以外は、実施例２と同様にして医療用貼付材を作製した。共重合体のガラス転移温度は２０７°Ｋであり、ゲル分率は０％、重量平均分子量は４８．８万であった。
【００５５】
比較例４
実施例４において重合開始剤をアゾビスイソブチロニトリルから過酸化ベンゾイル０．３部に変更した以外は、実施例４と同様にして医療用貼付材を作製した。共重合体のゲル分率は４６．９％、重量平均分子量は１４８万であり、ゲル分率は大きかった。
【００５６】
比較例５
実施例４において重合溶媒である酢酸エチルをトルエンに変更した以外は、実施例４と同様にして医療用貼付材を作製した。共重合体のゲル分率は０．１％、重量平均分子量は８１．５万であった。
【００５７】
上記各実施例および比較例にて得られた医療用貼付材について、以下の試験を行い、その結果を表１に示した。
【００５８】
＜ゲル分率＞
所定量の乾燥後のポリマーを酢酸エチル中にて常温で１０日間抽出し、その残渣（不溶分）をポリテトラフルオロエチレン膜（平均孔径０．２μｍ、日東電工社製、ＮＴＦ膜）にて濾別、乾燥して重量法にて求めた。ゲル分率は以下の式にて算出した。
【００５９】
【数１】
0004484988.tif 000002
【００６０】
＜端末はがれ＞
各医療用貼付材を２０ｍｍ×５０ｍｍの大きさに裁断して試験片とした。男子被験者の胸部をアルコール消毒液で消毒、風乾し、しわや伸びが生じないように注意を払いながら試験片を貼付した。貼付試験中は入浴も可能であるが、タオル等で貼付部位を擦らないように注意した。
【００６１】
貼付後７日目に試験片の貼着状態（端末剥がれ状態）を目視にて観察し、以下の評価基準にて判定した。
【００６２】
〇：端末剥がれが、試験片の面積の２０％未満である。
△：端末剥がれが、試験片の面積の２０％以上、６０％未満である。
×：端末剥がれが、試験片の面積の６０％以上である。
【００６３】
＜糊残り＞
上記端末剥がれ試験を行ったのち、各試験片を剥離し、皮膚面への糊残り状態を目視にて観察し、以下の判定基準にて判定した。
【００６４】
〇：糊残りが、試験片の面積の１０％未満である。
△：糊残りが、試験片の面積の１０％以上、５０％未満である。
×：糊残りが、試験片の面積の５０％以上である。
【００６５】
＜重量平均分子量＞
ゲルパーミエーションクロマトグラフィー（ＧＰＣ）にて、重量平均分子量を測定した。測定サンプルはテトラヒドロフランにて溶解し、０．４５μｍφのメンブレンフィルタを通過する可溶分について行い、ポリスチレン換算にて算出した。
【００６６】
【表１】
0004484988.tif 000003
【図面の簡単な説明】
【図１】  本発明の医療用貼付材の実例を示す断面図である。
【図２】  本発明の医療用貼付材の使用状態を説明する斜視図である。
【符号の説明】
１    基材フィルム
２    感圧性接着剤層
【図１】
0004484988.tif 000004
【図２】
0004484988.tif 000005